(57)【要約】【課題】所望の模様の塗膜を形成でき、しかもスプレー塗装時の跳ね返りを抑制できる模様塗料組成物の製造方法の提供。【解決手段】ゲル化剤を含む分散媒に着色塗料を接触させ、着色塗料の表面をゲル化したゲル化物を含有する模様塗料組成物の製造方法において、担体上に、前記着色塗料を所定の形状に複数形成した後、所定の形状に形成された各着色塗料を分散媒へ移動させる、模様塗料組成物の製造方法。【選択図】なし【特許請求の範囲】
【請求項１】
ゲル化剤を含む分散媒に着色塗料を接触させ、着色塗料の表面をゲル化したゲル化物を含有する模様塗料組成物の製造方法において、
担体上に、前記着色塗料を所定の形状に複数形成した後、所定の形状に形成された各着色塗料を分散媒へ移動させる、模様塗料組成物の製造方法。
【請求項２】
印刷により着色塗料を所定の形状に形成する、請求項１に記載の模様塗料組成物の製造方法。
【請求項３】
担体上に着色塗料を塗布し、該着色塗料を切断して所定の形状に形成する、請求項１に記載の模様塗料組成物の製造方法。
【請求項４】
所定の形状に形成された各着色塗料を分散媒へ移動させる前に、担体上の各着色塗料に分散媒を吹き付ける、請求項１〜３のいずれか一項に記載の模様塗料組成物の製造方法。
【発明の詳細な説明】
【技術分野】
【０００１】
本発明は、模様塗料組成物の製造方法に関する。
【背景技術】
【０００２】
壁材などの対象物の表面には、保護や装飾などを目的とした塗装が施される場合が多い。従来、所望する色調の塗料を得るには、予め塗料用の樹脂溶液又は樹脂エマルション中に無機又は有機顔料を分散させ、色調の異なった数種類の塗料を準備し、これらを任意に混合することによって製造するのが一般的であった。
しかし、複数の塗料を混合して得られる所望色調の塗料は、その中に色調の異なった顔料が混在しているにもかかわらず、同一色の顔料のみによって製造されたような塗膜しか得られず、平面的な単一色で変化に乏しいものであった。
【０００３】
そこで、エマルション塗料をゲル化膜でカプセル化したゲル状の着色粒子を分散媒中に分散させた塗料が提案されている。
エマルション塗料は水系塗料に属しており、従来の溶剤型の塗料と比較して環境適合性が高い。また、該エマルション塗料をゲル化膜でカプセル化することにより着色粒子が分散媒中で安定して分散するため、数種類のエマルション塗料を用いれば、それぞれの色調の異なる着色粒子が混在し、多彩模様の塗膜を形成できる。
【０００４】
ゲル状の着色粒子を含有する塗料を製造する方法として、例えば特許文献１には、樹脂エマルションと着色顔料と親水性コロイド形成物質とを含むエマルション塗料を、ゲル化剤を含む分散媒に添加し、ディソルバ等の分散機で撹拌しながら細分化する方法が開示されている。
【０００５】
また、特許文献２には、内側から順に、第１吐出口、第２吐出口、第３吐出口が同心円状に配置されたノズルを用い、水性樹脂と着色剤と水溶性多糖類とを含む水性液状組成物を第１吐出口から吐出し、金属化合物を含む水性媒体を第２吐出口から吐出し、これらの吐出物に向けて第３吐出口から圧縮空気を噴射して、水性液状組成物と水性媒体とを接触混合させて粒状ゲルを製造する方法が開示されている。
【先行技術文献】
【特許文献】
【０００６】
【特許文献１】特開２００８−４４９９１号公報
【特許文献２】特開２００９−２８６８７８号公報
【発明の概要】
【発明が解決しようとする課題】
【０００７】
しかしながら、特許文献１に記載の方法により得られるゲル状の着色粒子は、分散機で撹拌しながら細分化するため、大きさや形状を制御することが困難であった。そのため、ゲル状の着色粒子は塗膜の模様となるので、設計通りの模様を形成することは困難であった。さらに、塗膜の見た目の色合いは模様によって変わってくるため、ゲル状の着色粒子の含有量が同じであっても、形成される塗膜の色合いが異なって見えることがあり、同じ色合いの塗膜を再現すること（色再現性）は困難であった。
【０００８】
特許文献２に記載の方法では、均一な大きさの粒状ゲルが得られるものの、形状が球状であるため、粒状ゲルを含有する塗料を塗装対象物にスプレー塗装した際に、球状の粒状ゲルが跳ね返ってしまうことがあった。そのため、所望の色合いや模様の塗膜を形成するには、粒状ゲルの跳ね返り分を考慮し、塗装量を増やす必要があった。
【０００９】
本発明は、上記事情に鑑みてなされたものであり、所望の模様の塗膜を形成でき、しかもスプレー塗装時の跳ね返りを抑制できる模様塗料組成物の製造方法の提供を目的とする。
【課題を解決するための手段】
【００１０】
本発明は、以下の態様を有する。
［１］  ゲル化剤を含む分散媒に着色塗料を接触させ、着色塗料の表面をゲル化したゲル化物を含有する模様塗料組成物の製造方法において、担体上に、前記着色塗料を所定の形状に複数形成した後、所定の形状に形成された各着色塗料を分散媒へ移動させる、模様塗料組成物の製造方法。
［２］  印刷により着色塗料を所定の形状に形成する、［１］に記載の模様塗料組成物の製造方法。
［３］  担体上に着色塗料を塗布し、該着色塗料を切断して所定の形状に形成する、［１］に記載の模様塗料組成物の製造方法。
［４］  所定の形状に形成された各着色塗料を分散媒へ移動させる前に、担体上の各着色塗料に分散媒を吹き付ける、［１］〜［３］のいずれか一項に記載の模様塗料組成物の製造方法。
【発明の効果】
【００１１】
本発明の模様塗料組成物の製造方法によれば、所望の模様の塗膜を形成でき、しかもスプレー塗装時の跳ね返りを抑制できる模様塗料組成物を製造できる。
【図面の簡単な説明】
【００１２】
【図１】本発明に用いる模様塗料組成物の製造装置の一例を模式的に示す斜視図である。
【図２】本発明に用いる模様塗料組成物の製造装置の他の例を模式的に示す側面図である。
【図３】本発明に用いる模様塗料組成物の製造装置の他の例を模式的に示す側面図である。
【図４】所定形状の着色塗料の形成方法の他の例を模式的に示す上面図である。
【発明を実施するための形態】
【００１３】
以下、本発明について詳細に説明する。
本発明の模様塗料組成物の製造方法は、ゲル化剤を含む分散媒に着色塗料を接触させ、着色塗料の表面をゲル化したゲル化物を含有する模様塗料組成物を製造する方法である。
なお、本発明において「所望の模様の塗膜」とは、塗膜の模様の大きさや形状が設計通りであることを意味し、塗膜の模様の配置は規則的であってもよいし、不規則であってもよい。
【００１４】
＜着色塗料＞
着色塗料としては、例えば樹脂エマルションと着色顔料と親水性コロイド形成物質とを含むエマルション塗料や、キトサンと着色顔料と錯体形成物質とを含むキトサン含有塗料などが挙げられる。模様塗料組成物より形成される塗膜に抗菌効果を付与できる点では、キトサン含有塗料が好ましい。
【００１５】
（エマルション塗料）
エマルション塗料に含まれる樹脂エマルションとしては、例えばポリ酢酸ビニル、アクリル樹脂、ポリスチレン、アクリロニトリル、ベオバ（分岐脂肪酸ビニルエステル）、天然又は合成ゴムや、それらの共重合体のエマルションなど、一般に市販されている樹脂エマルションを使用することができる。中でも、アクリル樹脂が好ましい。
【００１６】
着色顔料としては、例えばカーボンブラック、酸化チタン、酸化鉄、クロム酸鉛、カドミウムイエロー、カドミウムレッド等の無機顔料；パール顔料、マイカ顔料、マイカコーティングパール顔料、アルミニウム粉、ステンレス粉等の光輝性顔料；フタロシアニンブルー、フタロシアニングリーン、キナクリドンレッド等の有機顔料などが挙げられる。これら着色顔料は、１種単独で用いてもよく、２種以上を併用してもよい。
着色顔料の含有量は、樹脂エマルション１００質量部に対して、０．０１〜５０質量部が好ましく、より好ましくは０．１〜３０質量部である。
【００１７】
エマルション塗料が親水性コロイド形成物質を含有することにより、該親水性コロイド形成物質と後述するゲル化剤とが反応してエマルション塗料をゲル化膜でカプセル化することができる。
親水性コロイド形成物質としては、例えばセルロース誘導体；ポリチレンオキサイド；ポリビニルアルコール；カゼイン、デンプン、ガラクトマンノン、グアルゴム、ローカストビーンゴム等の天然高分子などを含有する水溶液が挙げられる。中でもグアルゴムの水溶液が好ましく、該水溶液の濃度は０．５〜５質量％が好ましく、より好ましくは１．０〜３質量％である。これら親水性コロイド形成物質は、１種単独で用いてもよく、２種以上を併用してもよい。
親水性コロイド形成物質の含有量は、樹脂エマルション１００質量部に対して、０．０５〜５質量部が好ましく、より好ましくは０．１〜３．０質量部である。親水性コロイド形成物質の含有量が上記範囲内であれば、安定したゲル化膜が得られやすくなる。
【００１８】
エマルション塗料には、必要に応じて体質顔料や公知の添加剤（例えば増粘剤、分散剤、消泡剤、防腐剤、レベリング剤等）が任意成分として含まれてもよい。
体質顔料としては、カオリン、硫酸バリウム、含水ケイ酸マグネシウム、炭酸カルシウムなどが挙げられる。これら体質顔料は、１種単独で用いてもよく、２種以上を併用してもよい。
体質顔料の含有量は、エマルション塗料１００質量％中、０〜３０質量％が好ましく、より好ましくは０〜２０質量％である。
【００１９】
エマルション塗料は、上記樹脂エマルションに親水性コロイド形成物質を加え撹拌混合したものに、着色顔料と水の混合溶液を加えてさらに撹拌混合して得られる。
水の含有量は、エマルション塗料１００質量％中、４０〜９０質量％が好ましく、より好ましくは５０〜８０質量％である。
【００２０】
（キトサン含有塗料）
キトサン含有塗料に含まれるキトサンとしては、市販品を用いることができる。
着色顔料としては、エマルション塗料の説明において先に例示した着色顔料が挙げられる。これら着色顔料は、１種単独で用いてもよく、２種以上を併用してもよい。
着色顔料の含有量は、キトサン含有塗料に含まれるキトサンと、錯体形成物質と水との合計１００質量部に対して、０．０１〜５０質量部が好ましく、より好ましくは０．１〜３０質量部である。
【００２１】
キトサン含有塗料が錯体形成物質を含有することにより、キトサンが錯体形成物質と水中で反応し、イオン錯体を形成する。このイオン錯体を分散媒に接触させることでイオン錯体の表面がゲル化し、キトサン膜が形成される。
錯体形成物質としては、塩酸等の無機酸；酢酸、ギ酸、アクリル酸、乳酸、リンゴ酸等の有機酸などが挙げられる。中でも、塩酸の水溶液が好ましい。
錯体形成物質の含有量は、キトサン１００質量部に対して、２０〜１５０質量部が好ましく、より好ましくは５０〜１００質量部である。
【００２２】
キトサン含有塗料には、必要に応じて、樹脂エマルション、体質顔料や公知の添加剤（例えば増粘剤、分散剤、消泡剤、防腐剤、レベリング剤等）が任意成分として含まれてもよい。
体質顔料および添加剤としては、エマルション塗料の説明において先に例示した体質顔料および添加剤が挙げられる。
【００２３】
キトサン含有塗料は、上記錯体形成物質の水溶液にキトサンを加え撹拌混合したものに着色顔料を加え、さらに撹拌混合して得られる。
水の含有量は、キトサン含有塗料１００質量％中、４０〜９０質量％が好ましく、より好ましくは５０〜８０質量％である。
【００２４】
＜分散媒＞
分散媒は、ゲル化剤を含む水性の分散媒である。
ゲル化剤としては、例えばマグネシウムモンモリロナイト粘土、ナトリウムペンタクロロフェノール、ホウ酸塩、タンニン酸、乳酸チタン、塩化カルシウム、水酸化ナトリウムなどを含有する水溶液が挙げられる。中でも、着色塗料としてエマルション塗料を用いる場合はホウ酸塩の水溶液が好ましく、キトサン含有塗料を用いる場合は塩化カルシウムの水溶液が好ましい。ホウ酸塩の水溶液の濃度は０．０５〜１０質量％が好ましく、より好ましくは０．５〜８質量％である。塩化カルシウムの水溶液の濃度は０．０５〜２０質量％が好ましく、より好ましくは０．１〜１０質量％である。これらゲル化剤は、１種単独で用いてもよく、２種以上を併用してもよい。
着色塗料としてエマルション塗料を用いる場合、ゲル化剤の含有量は、分散媒１００質量％中、０．０５〜５質量％が好ましく、より好ましくは０．１〜３質量％である。一方、着色塗料としてキトサン含有塗料を用いる場合、ゲル化剤の含有量は、分散媒１００質量％中、０．１〜５質量％が好ましく、より好ましくは０．５〜３質量％である。
ゲル化剤の含有量が上記範囲内であれば、安定したゲル化膜が得られやすくなる。
【００２５】
分散媒には、必要に応じて体質顔料や水溶性高分子化合物、公知の添加剤が任意成分として含まれてもよい。
体質顔料としては、エマルション塗料の説明において先に例示した体質顔料が挙げられる。中でも、含水ケイ酸マグネシウムの分散液が好ましく、該分散液の濃度は０．０５〜２０質量％が好ましく、より好ましくは２〜１０質量％である。これら体質顔料は、１種単独で用いてもよく、２種以上を併用してもよい。
体質顔料の含有量は、分散媒１００質量％中、０．０５〜１０質量％が好ましく、より好ましくは０．１〜５質量部である。
【００２６】
水溶性高分子化合物としては、例えばヒドロキシエチルセルロース、カルボキシメチルセルロース、メチルセルロース、ポリビニルアルコールなどを含有する水溶液が挙げられる。中でもカルボキシメチルセルロースまたはメチルセルロースの水溶液が好ましく、これら水溶液の濃度は０．１〜５質量％が好ましく、より好ましくは０．５〜３質量％である。これら水溶性高分子化合物は、１種単独で用いてもよく、２種以上を併用してもよい。
水溶性高分子化合物の含有量は、分散媒１００質量％中、０．０５〜３質量％が好ましく、より好ましくは０．１〜２質量％である。
【００２７】
添加剤としては、エマルション塗料の説明において先に例示した添加剤が挙げられる。
【００２８】
分散媒は、ゲル化剤を含む水溶液と、必要に応じて体質顔料を含む分散液、および水溶性高分子化合物を含む水溶液等とを撹拌混合したものに、水を加え希釈することにより得られる。
水の含有量は、分散媒１００質量％中、２０〜８０質量％が好ましく、より好ましくは３０〜７０質量％である。
【００２９】
＜製造方法＞
以下、本発明の模様塗料組成物の製造方法の一例について、図１を参照しながら説明する。なお、後述する図２〜４において、図１と同じ構成要素には同一の符号を付して、その説明を省略する。
図１は、本発明に用いる模様塗料組成物の製造装置の一例を模式的に示す斜視図である。この例の模様塗料組成物の製造装置１は、担体であるベルト１０と、ベルト１０上に着色塗料を所定の形状に印刷するロータリースクリーン２０と、分散媒Ｂを貯留した回収タンク３０とを備えている。また、図中の符号Ｔは、担体上に、所定の形状に形成された着色塗料である。
【００３０】
ベルト１０は、所定の形状に形成された着色塗料Ｔを一時的に担持しておくものである。
この例のベルト１０は、斜めになるように１対の支持ローラ１１ａ、１１ｂにより支持され、支持ローラ１１ａ、１１ｂの回転により走行する無端ベルトである。一方の支持ローラ１１ａは、ベルト１０を介してロータリースクリーン２０に当接し、他方の支持ローラ１１ｂは回収タンク３０の分散媒Ｂに浸漬している。
ベルト１０としては特に制限されないが、剥離性を有するものが好ましい。ベルト１０の材質としては、ポリエチレンテレフタレート（ＰＥＴ）、ステンレス、アクリル樹脂、フッ素樹脂、シリコーンなどが挙げられる。
ロータリースクリーン２０としては、公知のものを使用できる。
【００３１】
図１に示す模様塗料組成物の製造装置１を用いる場合、まず、ロータリースクリーン２０を用いて印刷により、ベルト１０上に着色塗料を所定の形状に複数形成する。
ベルト上の各着色塗料Ｔの形状については特に制限されず、各種の柄や文字などが挙げられる。また、印刷により所定の形状に形成された着色塗料Ｔの膜厚については特に制限されないが、１０〜３００μｍが好ましい。
【００３２】
ベルト１０上の各着色塗料Ｔは、ベルト１０の走行に従って分散媒Ｂへと移動する。すると、各着色塗料Ｔと分散媒Ｂとが接触し、各着色塗料Ｔの表面がゲル化することで被膜を形成したゲル化物Ｇ（表面がゲル化した着色塗料）となり、ベルト１０から剥がれ、分散媒Ｂ中にゲル化物Ｇが分散した模様塗料組成物が得られる。
【００３３】
分散媒Ｂ中でゲル化物Ｇがベルト１０から容易に剥がれるようにするために、分散媒Ｂ中でベルト１０とゲル化物Ｇの界面に固定刃や回転刃などの剥離刃（図示略）を当接させ、ベルト１０からゲル化物Ｇを剥離してもよい。
【００３４】
また、本発明では、ベルト１０上の各着色塗料Ｔを乾燥させずに分散媒Ｂへ移動させることが好ましい。ベルト１０上の各着色塗料Ｔを乾燥させた後に分散媒Ｂへ移動させると、乾燥した状態の着色塗料Ｔの表面がゲル化したゲル化物が分散媒Ｂ中に存在することになる。このゲル化物は圧力等によって変形しにくいため、スプレー塗装時にノズルが詰まるおそれがある。また、乾燥機等を用いた乾燥時のコストがかかる。
着色塗料Ｔを乾燥させずに分散媒Ｂへ移動させれば、未乾燥の着色塗料Ｔの表面がゲル化したゲル化物Ｇが分散媒Ｂ中に存在することになるので、スプレー塗装してもゲル化物Ｇがスプレー時の圧力でノズルから吐出する際に変形しやすく、ノズルが詰まりにくい。なお、ノズルから吐出した後のゲル化物Ｇは、圧力から開放されるため元の形状に戻る。また、着色塗料Ｔを乾燥させずに分散媒Ｂへ移動させれば、乾燥時のコストがかからないため、低コストで模様塗料組成物を製造できる。
【００３５】
また、本発明では、ゲル化物Ｇが乾燥していないことが好ましい。乾燥したゲル化物Ｇは、スプレー塗装時に圧力等によって変形しにくいため、ノズルが詰まるおそれがある。
【００３６】
ゲル化物Ｇと、ゲル化物Ｇが分散した分散媒Ｂは、そのまま模様塗料組成物として用いてもよいし、ゲル化物Ｇのみを他の塗料に配合して用いてもよい。
また、本発明では、印刷により複数の異なる形状（柄や文字）の着色塗料を形成し、各着色塗料を分散媒に移動させてもよい。
さらに、着色塗料を色の異なるものに交換すれば、色調の異なるゲル化物が分散媒に複数混在した模様塗料組成物が得られる。なお、色調の異なるゲル化物が分散媒に複数混在した模様塗料組成物を「多彩模様塗料組成物」ともいう。
多彩模様塗料組成物を製造する方法としては、１色目のゲル化物が分散した分散媒中へ、所定の形状に形成された２色目以降の着色塗料を移動させ、１つの分散媒中で複数の色調の異なるゲル化物を混合する方法；ゲル化物が分散した分散媒をゲル化物の色毎に複数製造し、所望の色合いとなるように各分散媒を混合する方法などが挙げられる。
【００３７】
また、模様塗料組成物には、必要に応じてバインダの役割を果たす樹脂エマルションや公知の添加剤が任意成分として含まれてもよい。
樹脂エマルションとしては、エマルション塗料の説明において先に例示した樹脂エマルションが挙げられる。中でも、アクリル樹脂が好ましい。
樹脂エマルションの含有量は、模様塗料組成物１００質量％中、５０質量％以下が好ましく、より好ましくは２０〜４０質量％である。樹脂エマルションの含有量が上記範囲内であれば、模様塗料組成物の塗装作業性がよく、耐久性のよい塗膜が得られる。
【００３８】
添加剤としては、エマルション塗料の説明において先に例示した添加剤が挙げられる。
【００３９】
＜作用効果＞
以上説明した本発明の模様塗料組成物の製造方法によれば、着色塗料の表面がゲル化したゲル化物を、担体上に着色塗料を印刷により所定の形状に複数形成し、該所定の形状に形成された各着色塗料を分散媒に移動させることで製造する。このように印刷により着色塗料を所定の形状に形成することで、設計通りの模様を形成できる。よって、本発明により得られる模様塗料組成物からは、所望とする模様の塗膜を再現性よく形成でき、色再現性にも優れる。
しかも、印刷により所定の形状に形成される着色塗料は膜状であるため、得られるゲル化物も膜状である。よって、膜状のゲル化物を含有する模様塗料組成物を塗装対象物にスプレー塗装しても、ゲル化物が跳ね返りにくい。
【００４０】
また、特許文献１に記載のように、ゲル化物を分散機で撹拌しながら細分化する方法の場合、連続生産するのは困難であるが、本発明であれば印刷により所定の形状の着色塗料を形成するため、連続生産が可能である。また、印刷速度やベルトの走行速度を速めれば、短時間で模様塗料組成物を製造できる。
さらに、本発明であれば印刷により所定の形状の着色塗料を形成するため、所望とする形状（例えば柄や文字）の着色塗料を容易に形成できる。
【００４１】
＜用途＞
本発明により得られる模様塗料組成物の用途については特に制限はなく、モルタル、コンクリート、窯業系素材、プラスチック、金属、木材、紙など、種々の対象物に塗布することが可能である。塗布時における模様塗料組成物の塗布量には特に制限はないが、通常、３００〜６００ｇ／ｍ２となるように塗布するのが好ましい。また、塗装方法にも制限はなく、刷毛、こて、ローラ、スプレーなどの公知の方法で塗装することができ、塗装後に常温乾燥、加熱乾燥することができる。
【００４２】
＜他の実施形態＞
本発明の模様塗料組成物の製造方法は上述した方法に限定されない。
上述した方法では、スクリーン印刷により着色塗料を所定の形状に形成しているが、他の印刷方法により着色塗料を所定の形状に形成してもよい。他の印刷方法としては、例えばフレキソ印刷、グラビア印刷、オフセット印刷などが挙げられる。ただし、印刷される着色塗料の膜厚を容易に設定することができる点で、スクリーン印刷が好ましい。
【００４３】
また、図１に示す模様塗料組成物の製造装置１はベルト１０の一部が分散媒Ｂに浸漬しているが、例えば図２に示す模様塗料組成物の製造装置２のようにベルト１０は分散媒Ｂに浸漬していなくてもよい。
図２に示す模様塗料組成物の製造装置２では、ベルト１０が水平になるように１対の支持ローラ１１ａ、１１ｂにより支持されている。また、他方の支持ローラ１１ｂの下方に分散媒Ｂを貯留した回収タンク３０が設置されている。
【００４４】
ベルト１０の一部を分散媒Ｂに浸漬させない場合には、図２に示すように、所定の形状に形成された各着色塗料Ｔを分散媒Ｂへ移動させる前に、ベルト１０上の各着色塗料Ｔに噴霧手段４０を用いて分散媒を吹き付けることが好ましい。分散媒を吹き付けることで、ベルト１０上の各着色塗料Ｔと分散媒とが接触し、各着色塗料Ｔの表面がゲル化することで被膜を形成し、ゲル化物Ｇ（表面がゲル化した着色塗料）となる。なお、ベルト１０上の着色塗料Ｔの膜厚は１０〜３００μｍ程度であるため、分散媒が着色塗料Ｔの裏面（ベルト１０との接触面）にまで浸透すると考えられる。なお、ベルト１０上の各着色塗料Ｔに分散媒Ｂを吹き付ける場合、回収タンク３０には分散媒Ｂが貯留されていなくてもよいが、貯留されていることが好ましい。
ベルト１０上でゲル化した各着色塗料（ゲル化物Ｇ）は、ベルト１０の走行方向が略垂直方向になるまで移動したときに、ベルト１０から剥がれて落下し、分散媒Ｂを貯留した回収タンク３０に回収される。このとき、剥離刃１２をベルト１０とゲル化物Ｇとの界面に当接させ、ゲル化物Ｇをベルト１０から剥離してもよい。また、剥離刃１２の代わりに、ベルト１０とゲル化物Ｇとの界面に分散媒や空気を吹き付けて、吹き付け時の圧力でゲル化物Ｇをベルト１０から剥離してもよい。
【００４５】
また、上述した方法では、担体としてベルトを用いているが、例えば図３に示す模様塗料組成物の製造装置３のように、担体として回転ドラム５０を用いてもよい。回転ドラム５０としては、表面が剥離性を有するものが好ましい。
なお、図３に示す模様塗料組成物の製造装置３では、回転ドラム５０の下部が分散媒Ｂに浸漬しているが、回転ドラムは分散媒に浸漬していなくてもよい。ただし、この場合は、回転ドラム５０上の各着色塗料Ｔが分散媒Ｂへ移動する前に、各着色塗料Ｔに分散媒を吹き付けることが好ましい。
また、上述した方法と同様に、剥離刃（図示略）を回転ドラム５０とゲル化物との界面に当接させ、ゲル化物を回転ドラム５０から剥離してもよい。回転ドラム５０が分散媒に浸漬していない場合は、剥離刃の代わりに分散媒や空気を吹き付けてもよい。
【００４６】
また、上述した方法では、印刷により着色塗料を所定の形状に形成しているが、例えば図４に示すように、ベルト１０上にコータ６０などの塗布手段を用い、例えば１０〜３００μｍの膜厚になるように着色塗料を塗布し、この塗布した帯状の着色塗料Ｍを切断刃７０などの切断手段で切断して所定の形状の着色塗料Ｔを形成してもよい。なお、分散媒へ所定の形状の着色塗料Ｔを移動させる前に、着色塗料に分散媒を吹き付ける場合、分散媒を吹き付けるタイミングは着色塗料を切断する前でもよいし、後でもよい。だたし、塗膜の表面がゲル化している方が切断しやすいため、切断の前に分散媒を吹き付けることが好ましい。
また、切断刃７０の形状を替えることで、所望とする形状（例えば柄や文字）の着色塗料を容易に形成できる。
【００４７】
また、上述した方法では、担体としてベルトやドラムなど、それ自身が走行または回転するものを用いているが、例えばシート状の担体を用いてもよい。この場合、シート状の担体上に模様を形成した後、該担体を分散媒に浸漬させ、必要に応じて剥離刃等を用いて、担体からゲル化物を剥離すればよい。
【実施例】
【００４８】
以下、本発明を実施例によって具体的に説明するが、本発明はこれらに限定されるものではない。なお、例中「部」とは「質量部」を、「％」とは「質量％」を示す。
【００４９】
「着色塗料の製造」
＜エマルション塗料の製造＞
アクリル樹脂エマルション（日本アクリル化学株式会社製、「プライマルＡＣ−３８」）３８部と、非イオン性グアルゴム誘導体の１．５％水溶液２８．５部（固形分０．４３部）とを混合し、混合溶液（ａ）を調製した。
別途、着色顔料としてチタン白１０部と、アニオン性高分子分散剤（日本アクリル化学株式会社製、「オロタン７３１」）１部と、水２２．５部とを混合し、混合溶液（ｂ）を調製した。
混合溶液（ａ）に混合溶液（ｂ）を加え撹拌し、エマルション塗料を得た。
【００５０】
＜キトサン含有塗料の製造＞
乳酸の５％水溶液９５部に、キトサン５部を徐々に加えて９０分間撹拌し、キトサン溶液を調製した。得られたキトサン溶液１００部に、茶系顔料１部を添加して２０分間撹拌し、キトサン含有塗料を得た。
【００５１】
「分散媒の製造」
＜分散媒（１）の製造＞
含水ケイ酸マグネシウムの４％水中分散液２５部（固形分１部）に、重ホウ酸アンモニウムの５％水溶液５部（固形分０．２５部）と、ナトリウムカルボキシメチルセルロースの１％水溶液２５部（固形分０．２５部）を加え撹拌混合した後、水４５部を加えて希釈し、分散媒（１）を得た。
【００５２】
＜分散媒（２）の製造＞
２０％塩化カルシウム水溶液５０部と、１．５％メチルセルロース水溶液５０部とを混合し、分散媒（２）を得た。
【００５３】
「実施例１」
着色塗料としてエマルション塗料を用い、分散媒として分散媒（１）を用い、製造装置として図１に示す模様塗料組成物の製造装置１を用いた。
まず、ベルト１０上に、ロータリースクリーン２０を用いて印刷により、縦１０ｍｍ、横１０ｍｍ、厚さ５０μｍの白色の着色塗料Ｔを複数形成した。ベルト１０の走行によりベルト１０上の各着色塗料Ｔを分散媒Ｂへと移動させて、各着色塗料Ｔと分散媒Ｂとを接触させ、各着色塗料Ｔの表面をゲル化した白色のゲル化物Ｇ（表面がゲル化した着色塗料）とした。分散媒Ｂ中でベルト１０とゲル化物Ｇとの界面に金属製の剥離刃を当接させてベルト１０からゲル化物Ｇを剥離し、分散媒Ｂ中にゲル化物Ｇが分散した模様塗料組成物を得た。
得られた模様塗料組成物に含まれる白色のゲル化物Ｇは、大きさや形状が揃っていた。
【００５４】
「実施例２」
着色塗料としてキトサン含有塗料を用い、分散媒として分散媒（２）を用いた以外は、実施例１と同様にして模様塗料組成物を得た。
得られた模様塗料組成物に含まれる茶色のゲル化物Ｇは、大きさや形状が揃っていた。
【００５５】
「実施例３」
着色塗料としてエマルション塗料を用い、分散媒として分散媒（１）を用い、製造装置として図２に示す模様塗料組成物の製造装置２を用いた。
まず、ベルト１０上に、ロータリースクリーン２０を用いて印刷により、縦１０ｍｍ、横１０ｍｍ、厚さ５０μｍの白色の着色塗料Ｔを複数形成した。分散媒Ｂへ各着色塗料Ｔを移動させる前に、ベルト１０上の各着色塗料Ｔに噴霧手段４０を用いて分散媒を吹き付けてベルト１０上の各着色塗料Ｔと分散媒とを接触させ、各着色塗料Ｔの表面をゲル化した白色のゲル化物Ｇ（表面がゲル化した着色塗料）とした。ゲル化物Ｇが、ベルト１０の走行方向が略垂直方向になるまで移動したときに、剥離刃１２をベルト１０とゲル化物Ｇとの界面に当接させ、ゲル化物Ｇをベルト１０から剥離して落下させ、分散媒Ｂを貯留した回収タンク３０に回収し、分散媒Ｂ中にゲル化物Ｇが分散した模様塗料組成物を得た。
得られた模様塗料組成物に含まれる白色のゲル化物Ｇは、大きさや形状が揃っていた。
【００５６】
「実施例４」
着色塗料としてキトサン含有塗料を用い、分散媒として分散媒（２）を用いた以外は、実施例３と同様にして模様塗料組成物を得た。
得られた模様塗料組成物に含まれる茶色のゲル化物Ｇは、大きさや形状が揃っていた。
【００５７】
「実施例５」
図３に示す模様塗料組成物の製造装置３を用いた以外（すなわち、担体としてベルトに替えてドラムを用いた以外）は、実施例１と同様にして模様塗料組成物を得た。
得られた模様塗料組成物に含まれる白色のゲル化物Ｇは、大きさや形状が揃っていた。
【００５８】
「実施例６」
着色塗料としてキトサン含有塗料を用い、分散媒として分散媒（２）を用い、製造装置として図３に示す模様塗料組成物の製造装置３を用いた以外は、実施例１と同様にして模様塗料組成物を得た。
得られた模様塗料組成物に含まれる茶色のゲル化物Ｇは、大きさや形状が揃っていた。
【００５９】
「実施例７」
図４に示すように、ベルト１０上にコータ６０を用い、膜厚５０μｍになるようにエマルション塗料（着色塗料）を塗布し、この塗布した帯状の着色塗料Ｍを１０ｍｍ角の格子状の切断刃で切断し、縦１０ｍｍ、横１０ｍｍ、厚さ５０μｍの白色の着色塗料Ｔを形成した以外は、実施例１と同様にして模様塗料組成物を得た。
得られた模様塗料組成物に含まれる白色のゲル化物Ｇは、大きさや形状が揃っていた。
【００６０】
「実施例８」
着色塗料としてキトサン含有塗料を用い、分散媒として分散媒（２）を用い、図４に示すように、ベルト１０上にコータ６０を用い、膜厚５０μｍになるようにキトサン含有塗料（着色塗料）を塗布し、この塗布した帯状の着色塗料Ｍを１０ｍｍ角の格子状の切断刃で切断し、縦１０ｍｍ、横１０ｍｍ、厚さ５０μｍの茶色の着色塗料Ｔを形成した以外は、実施例１と同様にして模様塗料組成物を得た。
得られた模様塗料組成物に含まれる茶色のゲル化物Ｇは、大きさや形状が揃っていた。
【００６１】
「比較例１」
分散媒（１）４０部に、エマルション塗料６０部を加えて、粒径が１０ｍｍになるまでディソルバで撹拌しながら細分化して、着色塗料の表面をゲル化した白色のゲル化物が分散媒（１）に分散した模様塗料組成物を得た。
得られた模様塗料組成物には、１ｍｍ角以下の微細なゲル化物と、１０ｍｍ角のゲル化物と、２０ｍｍ×３ｍｍの紐状のゲル化物とが混在しており、ゲル化物の大きさにバラつきがあった。
【符号の説明】
【００６２】
１  模様塗料組成物の製造装置
２  模様塗料組成物の製造装置
３  模様塗料組成物の製造装置
１０  ベルト
１１ａ  支持ローラ
１１ｂ  支持ローラ
１２  剥離刃
２０  ロータリースクリーン
３０  回収タンク
４０  噴霧手段
５０  回転ドラム
６０  コータ
７０  切断刃
Ｂ  分散媒
Ｇ  ゲル化物
Ｍ  着色塗料
Ｔ  着色塗料
【図１】
2015071733.tif 000002
【図２】
2015071733.tif 000003
【図３】
2015071733.tif 000004
【図４】
2015071733.tif 000005